(57)【要約】      （修正有）【課題】２００〜４５０ｎｍ、４５０〜７５０ｎｍ及び７５０〜１１００ｎｍのそれぞれの波長領域において急峻な光吸収を有し、画像表示装置用として好適な光学フィルターを提供する。【解決手段】一般式（Ｉ）のシアニン化合物を少なくとも一種含有する光学フィルター。2008250022.tif 000034【選択図】なし【特許請求の範囲】
【請求項１】
下記一般式（Ｉ）で表されるシアニン化合物を少なくとも一種含有することを特徴とする光学フィルター。
【化１】
2008250022.tif 000026
（式中、Ｒ１、Ｒ２、Ｒ３、Ｒ４、Ｒ５及びＲ６は、それぞれ独立に、炭素原子数１〜１０のアルキル基、炭素原子数６〜３０のアリール基、炭素原子数７〜３０のアリールアルキル基又は下記一般式（II）で表される置換基を表し、Ｒ３とＲ４、及びＲ５とＲ６は、互いに結合して環構造を形成していてもよく、Ｒ２１、Ｒ２２及びＲ２３は、それぞれ独立に、水素原子、水酸基、ハロゲン原子、シアノ基、ジフェニルアミノ基、炭素原子数１〜１０のアルキル基、炭素原子数６〜３０のアリール基又は炭素原子数７〜３０のアリールアルキル基を表し、該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよく、Ｒ２１、Ｒ２２及びＲ２３のうち、隣接する置換基は互いに結合して環構造を形成していてもよい。ｎは、０、２又は３であり、Ａｎｑ−はｑ価のアニオンを表し、ｑは１又は２であり、ｐは電荷を中性に保つ係数を表す。）
【化２】
2008250022.tif 000027
（式中、Ｒａ〜Ｒｉは、各々独立に、水素原子又は炭素原子数１〜４のアルキル基を表し、該アルキル基中のメチレン基は、−Ｏ−又は−ＣＯ−で置換されていてもよく、Ｚ１は、直接結合又は炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−、−Ｎ＝ＣＨ−又は−ＣＨ＝ＣＨ−で置換されていてもよく、Ｍは、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【請求項２】
上記一般式（Ｉ）で表されるシアニン化合物が下記一般式（III）で表されるシアニン化合物である請求項１記載の光学フィルター。
【化３】
2008250022.tif 000028
（式中、Ｒ１、Ｒ２、Ｒ３、Ｒ４、Ｒ５、Ｒ６、Ｒ２３、Ａｎｑ−、ｑ及びｐは、上記一般式（Ｉ）と同じである。）
【請求項３】
上記一般式（Ｉ）で表されるシアニン化合物が下記一般式（IV）で表されるシアニン化合物である請求項１記載の光学フィルター。
【化４】
2008250022.tif 000029
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じであり、Ｒ２１、Ｒ２２及びＲ２３は、互いに異なっていてもよく、隣接する置換基が連結して環構造を形成していてもよい。）
【請求項４】
上記一般式（Ｉ）で表されるシアニン化合物が下記一般式（Ｖ）で表されるシアニン化合物である請求項１記載の光学フィルター。
【化５】
2008250022.tif 000030
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じであり、Ｒ２１、Ｒ２２及びＲ２３は、互いに異なっていてもよく、隣接する置換基が連結して環構造を形成していてもよい。）
【請求項５】
上記一般式（Ｉ）及び（III）〜（Ｖ）で表されるシアニン化合物の少なくとも一種に、さらに極大吸収を５５０〜６２０ｎｍの範囲に有する化合物を少なくとも一種含有することを特徴とする光学フィルター。
【請求項６】
上記の極大吸収を５５０〜６２０ｎｍの範囲に有する化合物が、下記一般式（VI）で表されるシアニン化合物であることを特徴とする請求項５記載の光学フィルター。
【化６】
2008250022.tif 000031
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じである。）
【請求項７】
上記の極大吸収を５５０〜６２０ｎｍの範囲に有する化合物が、下記一般式（VII）で表されるシアニン化合物であることを特徴とする請求項５記載の光学フィルター。
【化７】
2008250022.tif 000032
（式中、Ｒ３０及びＲ３１は、それぞれ独立に、水素原子、水酸基、ハロゲン原子、シアノ基、ニトロ基、炭素原子数１〜１０のアルキル基、炭素原子数６〜３０のアリール基、炭素原子数７〜３０のアリールアルキル基又は上記一般式（II）で表される置換基を表し、Ｒ３２、Ｒ３３及びＲ３６は、それぞれ独立に、水素原子、炭素原子数１〜１０のアルキル基、炭素原子数６〜３０のアリール基、炭素原子数７〜３０のアリールアルキル基又は上記一般式（II）で表される置換基を表し、Ｒ３４及びＲ３５は、それぞれ独立に、水素原子、炭素原子数１〜１０のアルキル基、炭素原子数６〜３０のアリール基、炭素原子数７〜３０のアリールアルキル基又は上記一般式（II）で表される置換基を表し、Ｒ３４とＲ３５は、互いに結合して環構造を形成していてもよい。該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよい。ｓ及びｔは、それぞれ独立に、１〜４の数であり、Ａｎｑ−、ｑ及びｐは、上記一般式（Ｉ）と同じである。）
【請求項８】
上記の極大吸収を５５０〜６２０ｎｍの範囲に有する化合物が、下記一般式（VIII）で表されるシアニン化合物であることを特徴とする請求項５記載の光学フィルター。
【化８】
2008250022.tif 000033
（式中、Ｒ３７は、水素原子、水酸基、ハロゲン原子、シアノ基、ニトロ基、炭素原子数１〜１０のアルキル基、炭素原子数６〜３０のアリール基、炭素原子数７〜３０のアリールアルキル基又は上記一般式（II）で表される置換基を表し、Ｒ３８及びＲ３９は、それぞれ独立に、水素原子、炭素原子数１〜１０のアルキル基、炭素原子数６〜３０のアリール基、炭素原子数７〜３０のアリールアルキル基、ハロゲン原子、ニトロ基、シアノ基又は上記一般式（II）で表される置換基を表し、該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよい。ｄは、１〜４の数であり、Ａｎｑ−、ｑ及びｐは、上記一般式（Ｉ）と同じである。）
【請求項９】
上記シアニン化合物を、単位面積当たり０．１〜１０００ｍｇ／ｍ２含有する請求項１〜８のいずれかに記載の光学フィルター。
【請求項１０】
画像表示装置用である請求項１〜９のいずれかに記載の光学フィルター。
【請求項１１】
上記画像表示装置がプラズマディスプレイである請求項１０記載の光学フィルター。
【発明の詳細な説明】
【技術分野】
【０００１】
本発明は、特定の分子構造を有するシアニン化合物を含有する光学フィルターに関する。該シアニン化合物は、特に画像表示装置用の光学フィルターに含有させる光吸収剤として有用である。
【背景技術】
【０００２】
波長４５０ｎｍ〜１１００ｎｍの範囲に強度の大きい吸収を有する化合物、特に極大吸収（λmax）が５５０〜６２０ｎｍにある化合物は、ＤＶＤ±Ｒ等の光学記録媒体の光学記録層や、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置用の光学フィルターにおいて、光学要素として用いられている。
【０００３】
例えば、画像表示装置における光学要素の用途としては、カラーフィルターの光吸収剤がある。画像表示装置は、赤、青、緑の三原色の光の組合せでカラー画像を表示しているが、カラー画像を表示する光には、緑と赤の間の５５０〜６２０ｎｍ等の表示品質の低下をきたす光が含まれており、また、７５０〜１１００ｎｍの赤外リモコンの誤作動の原因となる光も含まれている。光学フィルターには、上記の不要な波長の光を選択的に吸収する機能が求められており、同時に、蛍光灯等の外光の反射や映り込みを防止するために４８０〜５００ｎｍ及び５４０〜５６０ｎｍの波長光を吸収すること、また、紫外線吸収剤として、３００〜３９０ｎｍの波長の光を吸収することも必要とされている。そこで、画像表示装置等には、これらの波長の光を選択的に吸収する光吸収性化合物（光吸収剤）を含有する光学フィルターが使用されている。
【０００４】
更に近年、表示素子の色純度や色分離を十分にし、画像品質を高いものにするために、特に波長４５０〜８００ｎｍの波長を選択的に吸収する光吸収剤も求められている。これら光吸収剤には、光吸収が特別に急峻であること、即ちλmaxの半値幅が小さいこと、また光や熱等により機能が失われないことが求められる。
【０００５】
光吸収剤を含有する光学フィルターとして、例えば、下記特許文献１には、５６０〜６２０ｎｍに極大吸収波長を有するシアニン化合物を使用した光学フィルターが開示されており、下記特許文献２には、５７０〜６０５ｎｍに極大吸収波長を有するアザポルフィリン化合物を使用した光学フィルターが開示されており、下記特許文献３には、５５１〜６００ｎｍに極大吸収波長を有する縮合多環系顔料を使用した光学フィルターが開示されており、下記特許文献４には、５４０〜５６０ｎｍに極大吸収波長を有するシアニン化合物を使用した光学フィルターが開示されている。
また、紫外線吸収剤を用いた光学フィルターとして、例えば、下記特許文献５には、紫外線吸収剤を含有し、２００〜４１０ｎｍの光を遮断する有機ＥＬディスプレイ素子用フィルターが報告されている。
また、上記７５０〜１１００ｎｍの不要な波長の光を選択的に吸収する光吸収剤を含有する光学フィルターとして、例えば、下記特許文献６には、特定の構造を有するシアニン化合物及びジイモニウム化合物を必須成分とする近赤外線吸収層を有する近赤外線吸収フィルムが開示されており、下記特許文献７には、特定の構造を有する金属錯体を含有する近赤外線吸収光学フィルターが開示されている。
また、下記特許文献８には、シアニン化合物を用いた光学記録材料が報告されているが、該シアニン化合物を光学フィルターに用いることができる旨は記載も示唆もされていない。
【０００６】
【特許文献１】特開２００２−１４８４３０号公報
【特許文献２】特開２００３−５７４３７号公報
【特許文献３】特開２００４−３１００７２号公報
【特許文献４】特開２００５−３３１５４５号公報
【特許文献５】特開２００４−１０２２２３号公報
【特許文献６】特開２００２−３５０６３２号公報
【特許文献７】特開２００５−９９７５５号公報
【特許文献８】特開平１１−５３７６１号公報
【発明の開示】
【発明が解決しようとする課題】
【０００７】
従って、本発明の目的は、２００〜４５０ｎｍ、４５０〜７５０ｎｍ及び７５０〜１１００ｎｍのそれぞれの波長領域において急峻な光吸収を有し、画像表示装置用として特に好適な光学フィルターを提供することにある。
【課題を解決するための手段】
【０００８】
本発明者等は、種々検討を重ねた結果、特定の分子構造を持つシアニン化合物が、特定の波長領域において急峻な光吸収を有し、画像表示装置の画像特性を著しく改善しうることを知見した。また、該シアニン化合物は、有機溶媒への溶解性及び耐久性が高く、且つεが高いので、光学フィルターに添加する際の使用量が少なくて済むのでコスト削減が可能になる。
【０００９】
本発明は、上記知見に基づいてなされたもので、下記一般式（Ｉ）で表されるシアニン化合物を少なくとも一種含有することを特徴とする光学フィルターを提供することで、上記目的を達成したものである。
【００１０】
【化１】
2008250022.tif 000002
（式中、Ｒ１、Ｒ２、Ｒ３、Ｒ４、Ｒ５及びＲ６は、それぞれ独立に、炭素原子数１〜１０のアルキル基、炭素原子数６〜３０のアリール基、炭素原子数７〜３０のアリールアルキル基又は下記一般式（II）で表される置換基を表し、Ｒ３とＲ４、及びＲ５とＲ６は、互いに結合して環構造を形成していてもよく、Ｒ２１、Ｒ２２及びＲ２３は、それぞれ独立に、水素原子、水酸基、ハロゲン原子、シアノ基、ジフェニルアミノ基、炭素原子数１〜１０のアルキル基、炭素原子数６〜３０のアリール基又は炭素原子数７〜３０のアリールアルキル基を表し、該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよく、Ｒ２１、Ｒ２２及びＲ２３のうち、隣接する置換基は互いに結合して環構造を形成していてもよい。ｎは、０、２又は３であり、Ａｎｑ−はｑ価のアニオンを表し、ｑは１又は２であり、ｐは電荷を中性に保つ係数を表す。）
【００１１】
【化２】
2008250022.tif 000003
（式中、Ｒａ〜Ｒｉは、各々独立に、水素原子又は炭素原子数１〜４のアルキル基を表し、該アルキル基中のメチレン基は、−Ｏ−又は−ＣＯ−で置換されていてもよく、Ｚ１は、直接結合又は炭素原子数１〜８のアルキレン基を表し、該アルキレン基中のメチレン基は、−Ｏ−、−Ｓ−、−ＣＯ−、−ＣＯＯ−、−ＯＣＯ−、−ＳＯ２−、−ＮＨ−、−ＣＯＮＨ−、−ＮＨＣＯ−、−Ｎ＝ＣＨ−又は−ＣＨ＝ＣＨ−で置換されていてもよく、Ｍは、Ｆｅ、Ｃｏ、Ｎｉ、Ｔｉ、Ｃｕ、Ｚｎ、Ｚｒ、Ｃｒ、Ｍｏ、Ｏｓ、Ｍｎ、Ｒｕ、Ｓｎ、Ｐｄ、Ｒｈ、Ｐｔ又はＩｒを表す。）
【００１２】
また、本発明は、上記一般式（Ｉ）で表されるシアニン化合物の少なくとも一種に、さらに極大吸収を５５０〜６２０ｎｍに有する化合物を少なくとも一種含有することを特徴とする光学フィルターを提供することで、上記目的を達成したものである。
【発明の効果】
【００１３】
本発明の光学フィルターに含有されている上記一般式（Ｉ）で表されるシアニン化合物は、高いεを有し、３００〜１１００ｎｍの特定の波長領域に急峻な光吸収を示す。また、上記一般式（VI）及び（VII）で表されるシアニン化合物の蛍光を消光するのに有効である。従って、上記シアニン化合物を含有する本発明の光学フィルターは、画像表示用途、特にプラズマディスプレイ用途に好適な光学フィルターである。
【発明を実施するための最良の形態】
【００１４】
以下、本発明の光学フィルターを、その好ましい実施形態について詳細に説明する。
まず、上記一般式（Ｉ）で表されるシアニン化合物について説明する。
上記一般式（Ｉ）におけるＲ１、Ｒ２、Ｒ３、Ｒ４、Ｒ５、Ｒ６、Ｒ２１、Ｒ２２及びＲ２３で表される炭素原子数１〜１０のアルキル基としては、メチル、エチル、プロピル、イソプロピル、ブチル、第二ブチル、第三ブチル、イソブチル、アミル、イソアミル、第三アミル、ヘキシル、シクロヘキシル、ヘプチル、イソヘプチル、第三ヘプチル、ｎ−オクチル、イソオクチル、第三オクチル、２−エチルヘキシル等が挙げられ、Ｒ１、Ｒ２、Ｒ３、Ｒ４、Ｒ５、Ｒ６、Ｒ２１、Ｒ２２及びＲ２３で表される炭素原子数６〜３０のアリール基としては、フェニル、ナフチル、アントラセン−１−イル、フェナントレン−１−イル等が挙げられ、Ｒ１、Ｒ２、Ｒ３、Ｒ４、Ｒ５、Ｒ６、Ｒ２１、Ｒ２２及びＲ２３で表される炭素原子数７〜３０のアリールアルキル基としては、ベンジル、フェネチル、２−フェニルプロパン、ジフェニルメチル、トリフェニルメチル、スチリル、シンナミル等が挙げられ、Ｒ２１、Ｒ２２及びＲ２３で表されるハロゲン原子としては、フッ素、塩素、臭素、ヨウ素等が挙げられる。
【００１５】
上記一般式（Ｉ）中、Ｒ３とＲ４、Ｒ５とＲ６並びにＲ２１、Ｒ２２及びＲ２３のうち隣接する置換基が互いに結合して形成する環構造としては、シクロプロパン環、シクロブタン環、シクロペンタン環、シクロヘキサン環、ベンゼン環、ナフタレン環、フラン環、チオフェン環、ピロール環、テトラヒドロピラン環、ピペリジン環、ピペラジン環、ピロリジン環、モルフォリン環、チオモルフォリン環、ピリジン環、ピラジン環、ピリミジン環、ピリダジン環、トリアジン環、キノリン環、イソキノリン環、チアゾール環、イミダゾール環、オキサゾール環、イミダゾリジン環、ピラゾリジン環、イソオキサゾリジン環、イソチアゾリジン環等が挙げられ、これらの環は他の環と縮合されていたり、置換されていたりしてもよい。
【００１６】
Ｒ１、Ｒ２、Ｒ３、Ｒ４、Ｒ５、Ｒ６、Ｒ２１、Ｒ２２及びＲ２３で表される炭素原子数１〜１０のアルキル基、Ｒ１、Ｒ２、Ｒ３、Ｒ４、Ｒ５、Ｒ６、Ｒ２１、Ｒ２２及びＲ２３で表される炭素原子数６〜３０のアリール基並びにＲ１、Ｒ２、Ｒ３、Ｒ４、Ｒ５、Ｒ６、Ｒ２１、Ｒ２２及びＲ２３で表される炭素原子数７〜３０のアリールアルキル基は、いずれも、置換基を有していてもよい。該置換基としては、以下のものが挙げられる。尚、Ｒ１〜Ｒ６及びＲ２１、Ｒ２２及びＲ２３が、上記の炭素原子数１〜１０のアルキル基等の炭素原子を含有する基であり、且つ、それらの基が、以下の置換基の中でも、炭素原子を含有する置換基を有する場合は、該置換基を含めたＲ１〜Ｒ６及びＲ２１、Ｒ２２及びＲ２３全体の炭素原子数が、規定された範囲を満たすものとする。
上記置換基としては、例えば、メチル、エチル、プロピル、イソプロピル、シクロプロピル、ブチル、第二ブチル、第三ブチル、イソブチル、アミル、イソアミル、第三アミル、シクロペンチル、ヘキシル、２−ヘキシル、３−ヘキシル、シクロヘキシル、ビシクロヘキシル、１−メチルシクロヘキシル、ヘプチル、２−ヘプチル、３−ヘプチル、イソヘプチル、第三ヘプチル、ｎ−オクチル、イソオクチル、第三オクチル、２−エチルヘキシル、ノニル、イソノニル、デシル等のアルキル基；メチルオキシ、エチルオキシ、プロピルオキシ、イソプロピルオキシ、ブチルオキシ、第二ブチルオキシ、第三ブチルオキシ、イソブチルオキシ、アミルオキシ、イソアミルオキシ、第三アミルオキシ、ヘキシルオキシ、シクロヘキシルオキシ、ヘプチルオキシ、イソヘプチルオキシ、第三ヘプチルオキシ、ｎ−オクチルオキシ、イソオクチルオキシ、第三オクチルオキシ、２−エチルヘキシルオキシ、ノニルオキシ、デシルオキシ等のアルコキシ基；メチルチオ、エチルチオ、プロピルチオ、イソプロピルチオ、ブチルチオ、第二ブチルチオ、第三ブチルチオ、イソブチルチオ、アミルチオ、イソアミルチオ、第三アミルチオ、ヘキシルチオ、シクロヘキシルチオ、ヘプチルチオ、イソヘプチルチオ、第三ヘプチルチオ、ｎ−オクチルチオ、イソオクチルチオ、第三オクチルチオ、２−エチルヘキシルチオ等のアルキルチオ基；ビニル、１−メチルエテニル、２−メチルエテニル、２−プロペニル、１−メチル−３−プロペニル、３−ブテニル、１−メチル−３−ブテニル、イソブテニル、３−ペンテニル、４−ヘキセニル、シクロヘキセニル、ビシクロヘキセニル、ヘプテニル、オクテニル、デセニル、ペンタデセニル、エイコセニル、トリコセニル等のアルケニル基；ベンジル、フェネチル、ジフェニルメチル、トリフェニルメチル、スチリル、シンナミル等のアリールアルキル基；フェニル、ナフチル等のアリール基；フェノキシ、ナフチルオキシ等のアリールオキシ基；フェニルチオ、ナフチルチオ等のアリールチオ基；ピリジル、ピリミジル、ピリダジル、ピペリジル、ピラニル、ピラゾリル、トリアジル、ピロリル、キノリル、イソキノリル、イミダゾリル、ベンゾイミダゾリル、トリアゾリル、フリル、フラニル、ベンゾフラニル、チエニル、チオフェニル、ベンゾチオフェニル、チアジアゾリル、チアゾリル、ベンゾチアゾリル、オキサゾリル、ベンゾオキサゾリル、イソチアゾリル、イソオキサゾリル、インドリル、２−ピロリジノン−１−イル、２−ピペリドン−１−イル、２，４−ジオキシイミダゾリジン−３−イル、２，４−ジオキシオキサゾリジン−３−イル等の複素環基；フッ素、塩素、臭素、ヨウ素等のハロゲン原子；アセチル、２−クロロアセチル、プロピオニル、オクタノイル、アクリロイル、メタクリロイル、フェニルカルボニル（ベンゾイル）、フタロイル、４−トリフルオロメチルベンゾイル、ピバロイル、サリチロイル、オキザロイル、ステアロイル、メトキシカルボニル、エトキシカルボニル、ｔ−ブトキシカルボニル、ｎ−オクタデシルオキシカルボニル、カルバモイル等のアシル基；アセチルオキシ、ベンゾイルオキシ等のアシルオキシ基；アミノ、エチルアミノ、ジメチルアミノ、ジエチルアミノ、ブチルアミノ、シクロペンチルアミノ、２−エチルヘキシルアミノ、ドデシルアミノ、アニリノ、クロロフェニルアミノ、トルイジノ、アニシジノ、Ｎ−メチル−アニリノ、ジフェニルアミノ，ナフチルアミノ、２−ピリジルアミノ、メトキシカルボニルアミノ、フェノキシカルボニルアミノ、アセチルアミノ、ベンゾイルアミノ、ホルミルアミノ、ピバロイルアミノ、ラウロイルアミノ、カルバモイルアミノ、Ｎ，Ｎ−ジメチルアミノカルボニルアミノ、Ｎ，Ｎ−ジエチルアミノカルボニルアミノ、モルホリノカルボニルアミノ、メトキシカルボニルアミノ、エトキシカルボニルアミノ、ｔ−ブトキシカルボニルアミノ、ｎ−オクタデシルオキシカルボニルアミノ、Ｎ−メチル−メトキシカルボニルアミノ、フェノキシカルボニルアミノ、スルファモイルアミノ、Ｎ，Ｎ−ジメチルアミノスルホニルアミノ、メチルスルホニルアミノ、ブチルスルホニルアミノ、フェニルスルホニルアミノ等の置換アミノ基；スルホンアミド基、スルホニル基、カルボキシル基、シアノ基、スルホ基、水酸基、ニトロ基、メルカプト基、イミド基、カルバモイル基、スルホンアミド基等が挙げられ、これらの基は更に置換されていてもよい。また、カルボキシル基及びスルホ基は塩を形成していてもよい。
【００１７】
上記一般式（I）において、Ａｎｑ−で表されるアニオンとしては、例えば、一価のものとして、塩素アニオン、臭素アニオン、ヨウ素アニオン、フッ素アニオン等のハロゲンアニオン；過塩素酸アニオン、塩素酸アニオン、チオシアン酸アニオン、六フッ化リン酸アニオン、六フッ化アンチモンアニオン、四フッ化ホウ素アニオン等の無機系アニオン；ベンゼンスルホン酸アニオン、トルエンスルホン酸アニオン、トリフルオロメタンスルホン酸アニオン、ジフェニルアミン−４−スルホン酸アニオン、２−アミノ−４−メチル−５−クロロベンゼンスルホン酸アニオン、２−アミノ−５−ニトロベンゼンスルホン酸アニオン、特開平８−２５３７０５号公報、特表２００４−５０３３７９号公報、特開２００５−３３６１５０号公報、国際公開２００６／２８００６号公報等に記載されたスルホン酸アニオン等の有機スルホン酸アニオン；オクチルリン酸アニオン、ドデシルリン酸アニオン、オクタデシルリン酸アニオン、フェニルリン酸アニオン、ノニルフェニルリン酸アニオン、２，２’−メチレンビス（４，６−ジ第三ブチルフェニル）ホスホン酸アニオン等の有機リン酸系アニオン、ビストリフルオロメチルスルホニルイミドアニオン、ビスパーフルオロブタンスルホニルイミドアニオン、パーフルオロ−４−エチルシクロヘキサンスルホネートアニオン、テトラキス(ペンタフルオロフェニル)ホウ酸アニオン、テトラキス(ペンタフルオロフェニル)ガリウムアニオン、トリス（フルオロアルキルスルホニル）カルボアニオン、ジベンゾイル酒石酸アニオン等が挙げられ、二価のものとしては、例えば、ベンゼンジスルホン酸アニオン、ナフタレンジスルホン酸アニオン等が挙げられる。また、励起状態にある活性分子を脱励起させる（クエンチングさせる）機能を有するクエンチャーアニオンやシクロペンタジエニル環にカルボキシル基やホスホン酸基、スルホン酸基等のアニオン性基を有するフェロセン、ルテオセン等のメタロセン化合物アニオン等も、必要に応じて用いることができる。
【００１８】
上記のクエンチャーアニオンとしては、例えば、下記一般式（Ａ）、（Ｂ）又は下記式（Ｃ）、（Ｄ）で表されるもの、特開昭６０−２３４８９２号公報、特開平５−４３８１４号公報、特開平５−３０５７７０号公報、特開平６−２３９０２８号公報、特開平９−３０９８８６号公報、特開平９−３２３４７８号公報、特開平１０−４５７６７号公報、特開平１１−２０８１１８号公報、特開２０００−１６８２３７号公報、特開２００２−２０１３７３号公報、特開２００２−２０６０６１号公報、特開２００５−２９７４０７号公報、特公平７−９６３３４号公報、国際公開９８／２９２５７号公報、国際公開２００６／１２３７８６号公報等に記載されたようなアニオンが挙げられる。
【００１９】
【化３】
2008250022.tif 000004
（式中、Ｍは、ニッケル原子、コバルト原子又は銅原子を表し、Ｒ１０及びＲ１１は、ハロゲン原子、炭素原子数１〜８のアルキル基、炭素原子数６〜３０のアリール基又は−ＳＯ２−Ｇ基を表し、Ｇは、アルキル基、ハロゲン原子で置換されていてもよいアリール基、ジアルキルアミノ基、ジアリールアミノ基、ピペリジノ基又はモルフォリノ基を表し、ａ及びｂは、それぞれ独立に、０〜４の数を表す。また、Ｒ１２、Ｒ１３、Ｒ１４及びＲ１５は、各々独立にアルキル基、アルキルフェニル基、アルコキシフェニル基又はハロゲン化フェニル基を表す。）
【００２０】
【化４】
2008250022.tif 000005
【００２１】
【化５】
2008250022.tif 000006
【００２２】
上記一般式（Ｉ）で表されるシアニン化合物の中でも、下記一般式（III）〜（Ｖ）で表されるものが、有機溶媒に対する溶解性が高く安価に合成できるので好ましい。
【００２３】
【化６】
2008250022.tif 000007
（式中、Ｒ１、Ｒ２、Ｒ３、Ｒ４、Ｒ５、Ｒ６、Ｒ２３、Ａｎｑ−、ｑ及びｐは、上記一般式（Ｉ）と同じである。）
【００２４】
【化７】
2008250022.tif 000008
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じであり、Ｒ２１、Ｒ２２及びＲ２３は、互いに異なっていてもよく、隣接する置換基が連結して環構造を形成していてもよい。）
【００２５】
【化８】
2008250022.tif 000009
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じであり、Ｒ２１、Ｒ２２及びＲ２３は、互いに異なっていてもよく、隣接する置換基が連結して環構造を形成していてもよい。）
上記一般式（IV）及び（Ｖ）中のＲ２１、Ｒ２２及びＲ２３は、隣接する置換基と互いに連結して環構造を形成していてもよく、該環構造としては、例えば、シクロペンテン環、シクロヘキセン環、ベンゼン環、ナフタレン環、フェナントレン環、ピリジン環、ピラジン環、ピリミジン環、ピリダジン環、ユロリジン環、トリアジン環、キノリン環、イソキノリン環、イミダゾール環、オキサゾール環、イミダゾリジン環、ピラゾリジン環、イソオキサゾリジン環、イミノオキサゾリジン環、イソチアゾリジン環、ロダニン環、チオオキサゾリドン環、チオヒダントイン環、インダンジオン環、チアナフテン環、ピラゾロン環、ピリドン環、ピラゾリジンジオン環、バルビツール酸環、チオバルビツール酸環、オキサゾロン環、ヒダントイン環、チオヒダントイン環、スクシンイミド環、マレイミド環等が挙げられ、これらの環は他の環と縮合されていたり、置換されていたりしてもよい。
上記一般式（III）〜(Ｖ)で表される本発明に係るシアニン化合物の好ましい具体例としては、下記化合物Ｎｏ．１〜３６が挙げられる。尚、以下の例示では、アニオンを省いたカチオンで示している。本発明に係るシアニン化合物において、ポリメチン鎖は共鳴構造をとっていてもよく、またカチオンがもう一方の複素環骨格中の窒素原子上にあってもよい。
【００２６】
【化９】
2008250022.tif 000010
【００２７】
【化１０】
2008250022.tif 000011
【００２８】
【化１１】
2008250022.tif 000012
【００２９】
【化１２】
2008250022.tif 000013
【００３０】
【化１３】
2008250022.tif 000014
【００３１】
【化１４】
2008250022.tif 000015
【００３２】
本発明の光学フィルターにおいて、上記一般式（Ｉ）で表されるシアニン化合物の少なくとも一種に、さらに極大吸収を５５０〜６２０ｎｍの範囲に有する化合物を少なくとも一種用いて、波長４５０〜７５０ｎｍの波長を選択的に吸収することができる。
上記極大吸収を５５０〜６２０ｎｍの範囲に有する化合物としては、特に制限されず、トリメチンシアニン誘導体、スクアリリウム色素誘導体、アゾメチン色素誘導体、キサンテン色素誘導体、アゾ色素誘導体、オキソノール色素誘導体、ベンジリデン色素誘導体、ピロメテン色素誘導体、アゾ金属錯体誘導体、ローダミン色素誘導体、フタロシアニン誘導体、ポルフィリン誘導体、ジピロメテン金属キレート化合物等を用いることができるが、中でも、下記一般式（VI）〜（VIII）で表されるシアニン化合物が好ましい。
【００３３】
【化１５】
2008250022.tif 000016
（式中、Ｒ１、Ｒ２、Ｒ３、Ｒ４、Ｒ５、Ｒ６、Ｒ２１、Ｒ２２、Ｒ２３、Ａｎｑ−、ｑ及びｐは、上記一般式（Ｉ）と同じである。）
【００３４】
【化１６】
2008250022.tif 000017
（式中、Ｒ３０及びＲ３１は、それぞれ独立に、水素原子、水酸基、ハロゲン原子、ニトロ基、シアノ基、炭素原子数１〜１０のアルキル基、炭素原子数６〜３０のアリール基、炭素原子数７〜３０のアリールアルキル基又は上記一般式（II）で表される置換基を表し、Ｒ３２、Ｒ３３及びＲ３６は、それぞれ独立に、水素原子、炭素原子数１〜１０のアルキル基、炭素原子数６〜３０のアリール基、炭素原子数７〜３０のアリールアルキル基又は上記一般式（II）で表される置換基を表し、Ｒ３４及びＲ３５は、それぞれ独立に、水素原子、炭素原子数１〜１０のアルキル基、炭素原子数６〜３０のアリール基、炭素原子数７〜３０のアリールアルキル基又は上記一般式（II）で表される置換基を表し、Ｒ３４とＲ３５は、互いに結合して環構造を形成していてもよい。該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよい。ｓ及びｔは、それぞれ独立に、１〜４の数であり、Ａｎｑ−、ｑ及びｐは、上記一般式（Ｉ）と同じである。）
【００３５】
【化１７】
2008250022.tif 000018
（式中、Ｒ３７は、水素原子、水酸基、ハロゲン原子、シアノ基、ニトロ基、炭素原子数１〜１０のアルキル基、炭素原子数６〜３０のアリール基、炭素原子数７〜３０のアリールアルキル基又は上記一般式（II）で表される置換基を表し、Ｒ３８及びＲ３９は、それぞれ独立に、水素原子、炭素原子数１〜１０のアルキル基、炭素原子数６〜３０のアリール基、炭素原子数７〜３０のアリールアルキル基、ハロゲン原子、ニトロ基、シアノ基又は上記一般式（II）で表される置換基を表し、該アルキル基又はアリールアルキル基のアルキレン部分は、−Ｏ−、−Ｓ−、−ＣＯ−、−ＣＯＯ−、−ＯＣＯ−、−ＣＨ＝ＣＨ−、−ＮＨＣＯ−又は−ＣＯＮＨ−で置換されていてもよい。ｄは、１〜４の数であり、Ａｎｑ−、ｑ及びｐは、上記一般式（Ｉ）と同じである。）
【００３６】
上記一般式（VI）で表される本発明に係るシアニン化合物の好ましい具体例としては、下記化合物Ｎｏ．３７〜Ｎｏ．４８が挙げられる。尚、以下の例示では、アニオンを省いたカチオンで示している。本発明に係るシアニン化合物において、ポリメチン鎖は共鳴構造をとっていてもよく、またカチオンがもう一方の複素環骨格中の窒素原子上にあってもよい。
【００３７】
【化１８】
2008250022.tif 000019
【００３８】
【化１９】
2008250022.tif 000020
【００３９】
上記一般式（VII）で表される本発明に係るシアニン化合物の好ましい具体例としては、下記化合物Ｎｏ．４９〜Ｎｏ．５６が挙げられる。
【００４０】
【化２０】
2008250022.tif 000021
【００４１】
上記一般式（VIII）で表される本発明に係るシアニン化合物の好ましい具体例としては、下記化合物Ｎｏ．５７〜Ｎｏ．６４が挙げられる。
【００４２】
【化２１】
2008250022.tif 000022
【００４３】
本発明の光学フィルターにおいて、上記一般式（Ｉ）で表されるシアニン化合物及び上記一般式（VI）〜（VIII）で表されるシアニン化合物の使用量は、上記一般式（VI）〜（VIII）で表されるシアニン化合物１．０モルに対し、上記一般式（Ｉ）で表されるシアニン化合物を好ましくは０．００１〜２．０モル、さらに好ましくは０．０１〜１．０モル用いるのが、上記一般式（VI）〜（VIII）で表されるシアニン化合物の蛍光が消光するので好ましい。
【００４４】
本発明の光学フィルターにおいて、上記一般式（Ｉ）で表されるシアニン化合物及び必要に応じて用いられる極大吸収を５５０〜６２０ｎｍに有する化合物の含有量は、合計で通常０．１〜１０００ｍｇ／ｍ２、好ましくは５〜１００ｍｇ／ｍ２である。該含有量が０．１ｍｇ／ｍ２未満では、光吸収効果を十分に発揮することができず、１０００ｍｇ／ｍ２を超えて含有する場合には、フィルターの色目が強くなりすぎて表示品質等を低下させるおそれがあり、さらには、光吸収剤の配合量が増えることにより明度が低下するおそれもある。
【００４５】
本発明の光学フィルターは、上記一般式（Ｉ）で表されるシアニン化合物の少なくとも一種を含有する。該シアニン化合物は、それぞれ吸収極大波長を３００〜１１００ｎｍの範囲内又はその付近に持ち、一部の紫外線、可視光線あるいは近赤外線を選択的に吸収して遮断することができるので、該シアニン化合物を含有する本発明の光学フィルターは、表示画像の高品質化に用いられる画像表示装置用の光学フィルターとして特に好適なものである。本発明の光学フィルターは、液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイ等の画像表示装置用の他に、眼鏡レンズ、窓、分析装置用途、半導体装置用途、天文観測用途、光通信用途等の各種用途にも用いることができる。
【００４６】
本発明の光学フィルターは、通常、ディスプレイの前面に配置される。例えば、本発明の光学フィルターは、ディスプレイの表面に直接貼り付けてもよく、ディスプレイの前に前面板が設けられている場合は、前面板の表側（外側）または裏側（ディスプレイ側）に貼り付けてもよい。
【００４７】
本発明の光学フィルターの形状に関しては、特に制限されるものではないが、通常、透明支持体に、必要に応じて下塗り層、反射防止層、ハードコート層、潤滑層、保護層等の各層を設けたものが挙げられる。本発明に係るシアニン化合物や、本発明に係るシアニン化合物以外の色素化合物である光吸収剤、各種安定剤の任意成分を本発明の光学フィルターに含有させる方法としては、例えば、（１）透明支持体又は任意の各層に含有させる方法、（２）透明支持体又は任意の各層にコーティングする方法、（３）透明支持体及び任意の各層から選択される任意の隣り合う二者間の粘着剤層に含有させる方法、（４）任意の各層とは別に、本発明に係るシアニン化合物等の光吸収剤等を含有する光吸収層を設ける方法が挙げられる。
【００４８】
上記透明支持体の材料としては、例えば、ガラス等の無機材料；ジアセチルセルロース、トリアセチルセルロース（ＴＡＣ）、プロピオニルセルロース、ブチリルセルロース、アセチルプロピオニルセルロース、ニトロセルロース等のセルロースエステル；ポリアミド；ポリカーボネート；ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４−ジカルボキシレート、ポリブチレンテレフタレート等のポリエステル；ポリスチレン；ポリエチレン、ポリプロピレン、ポリメチルペンテン等のポリオレフィン；ポリメチルメタクリレート等のアクリル系樹脂；ポリカーボネート；ポリスルホン；ポリエーテルスルホン；ポリエーテルケトン；ポリエーテルイミド；ポリオキシエチレン、ノルボルネン樹脂等の高分子材料が挙げられる。透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【００４９】
上記透明支持体中には、本発明に係るシアニン化合物以外の他の光吸収剤、赤外線吸収剤、紫外線吸収剤、蛍光消光剤、フェノール系、リン系、イオウ系等の酸化防止剤、難燃剤、滑剤、帯電防止剤、無機微粒子、耐光性付与剤、芳香族ニトロソ化合物、アミニウム化合物、イミニウム化合物、遷移金属キレート化合物等を添加することができ、また、上記透明支持体には、各種の表面処理を施すこともできる。
【００５０】
上記本発明に係るシアニン化合物以外の光吸収剤としては、例えば、光学フィルターを画像表示装置用途に用いる場合には、色調調整用の光吸収剤、外光の反射や映り込み防止用の光吸収剤が挙げられ、画像表示装置がプラズマディスプレイの場合には、赤外リモコン誤作動防止用の光吸収剤が挙げられる。
【００５１】
上記色調調整用の上記光吸収剤としては、波長４５０〜６２０ｎｍのオレンジ光の除去のために用いられるものとして、トリメチンインドリウム化合物、トリメチンベンゾオキサゾリウム化合物、トリメチンベンゾチアゾリウム化合物等のトリメチンシアニン誘導体；ペンタメチンオキサゾリウム化合物、ペンタメチンチアゾリウム化合物等のペンタメチンシアニン誘導体；スクアリリウム色素誘導体；アゾメチン色素誘導体；キサンテン色素誘導体；アゾ色素誘導体；オキソノール色素誘導体；ベンジリデン色素誘導体；ピロメテン色素誘導体；アゾ金属錯体誘導体：ローダミン色素誘導体；フタロシアニン誘導体；ポルフィリン誘導体；ジピロメテン金属キレート化合物等が挙げられる。
【００５２】
上記の外光の反射や映り込み防止用の光吸収剤（波長４８０〜５００ｎｍ対応）としては、トリメチンインドリウム化合物、トリメチンオキサゾリウム化合物、トリメチンチアゾリウム化合物、インドリデントリメチンチアゾニウム化合物等のトリメチンシアニン誘導体；フタロシアニン誘導体；ナフタロシアニン誘導体；ポルフィリン誘導体；ジピロメテン金属キレート化合物等が挙げられる。
【００５３】
上記の赤外リモコン誤作動防止用の光吸収剤（波長７５０〜１１００ｎｍ対応）としては、ジイモニウム化合物；ペンタメチンベンゾインドリウム化合物、ペンタメチンベンゾオキサゾリウム化合物、ペンタメチンベンゾチアゾリウム化合物等のペンタメチンシアニン誘導体；ヘプタメチンインドリウム化合物、ヘプタメチンベンゾインドリウム化合物、ヘプタメチンオキサゾリウム化合物、ヘプタメチンベンゾオキサゾリウム化合物、ヘプタメチンチアゾリウム化合物、ヘプタメチンベンゾチアゾリウム化合物等のヘプタメチンシアニン誘導体；スクアリリウム誘導体；ビス（スチルベンジチオラト）化合物、ビス（ベンゼンジチオラト）ニッケル化合物、ビス（カンファージチオラト）ニッケル化合物等のニッケル錯体；スクアリリウム誘導体；アゾ色素誘導体；フタロシアニン誘導体；ポルフィリン誘導体；ジピロメテン金属キレート化合物等が挙げられる。
【００５４】
本発明の光学フィルターにおいて、上記の色調調整用の光吸収剤、外光の反射や映り込み防止用の光吸収剤、及び赤外リモコン誤作動防止用の光吸収剤（近赤外線吸収剤）は、本発明に係るシアニン化合物を含有させる層と同一の層に含有させてもよく、別の層に含有させてもよい。それらの使用量はそれぞれ、通常光学フィルターの単位面積当たり０．１〜１０００ｍｇ／ｍ２の範囲であり、好ましくは５〜１００ｍｇ／ｍ２である。
また、上記透明支持体に添加することができる上記無機微粒子としては、例えば、二酸化珪素、二酸化チタン、硫酸バリウム、炭酸カルシウム、タルク、カオリン等が挙げられる。
【００５５】
上記透明支持体に施すことができる上記の各種の表面処理としては、例えば、薬品処理、機械的処理、コロナ放電処理、火焔処理、紫外線照射処理、高周波処理、グロー放電処理、活性プラズマ処理、レーザー処理、混酸処理、オゾン酸化処理等が挙げられる。
本発明の光学フィルターに設けることができる上記下塗り層は、任意の各層とは別に光吸収剤を含有するフィルター層を設ける場合に、透明支持体と光フィルター層との間に用いる層である。上記下塗り層は、ガラス転移温度が−６０〜６０℃のポリマーを含む層、フィルター層側の表面が粗面である層、又はフィルター層のポリマーと親和性を有するポリマーを含む層として形成する。また、下塗り層は、フィルター層が設けられていない透明支持体の面に設けて、透明支持体とその上に設けられる層（例えば、反射防止層、ハードコート層）との接着力を改善するために設けてもよく、光学フィルターと画像表示装置とを接着するための接着剤と光学フィルターとの親和性を改善するために設けてもよい。下塗り層の厚みは、２ｎｍ〜２０μｍが好ましく、５ｎｍ〜５μｍがより好ましく、２０ｎｍ〜２μｍがさらに好ましく、５０ｎｍ〜１μｍがさらにまた好ましく、８０ｎｍ〜３００ｎｍが最も好ましい。ガラス転移温度が−６０〜６０℃のポリマーを含む下塗り層は、ポリマーの粘着性で、透明支持体とフィルター層とを接着する。ガラス転移温度が−６０〜６０℃のポリマーは、例えば、塩化ビニル、塩化ビニリデン、酢酸ビニル、ブタジエン、ネオプレン、スチレン、クロロプレン、アクリル酸エステル、メタクリル酸エステル、アクリロニトリル又はメチルビニルエーテルの重合又はこれらの共重合により得ることができる。ガラス転移温度は、５０℃以下であることが好ましく、４０℃以下であることがより好ましく、３０℃以下であることがさらに好ましく、２５℃以下であることがさらにまた好ましく、２０℃以下であることが最も好ましい。下塗り層の２５℃における弾性率は、１〜１０００ＭＰａであることが好ましく、５〜８００ＭＰａであることがさらに好ましく、１０〜５００ＭＰａであることが最も好ましい。フィルター層の表面が粗面である下塗り層は、粗面の上にフィルター層を形成することで、透明支持体とフィルター層とを接着する。フィルター層の表面が粗面である下塗り層は、ポリマーラテックスの塗布により容易に形成することができる。ラテックスの平均粒径は、０．０２〜３μｍであることが好ましく、０．０５〜１μｍであることがさらに好ましい。フィルター層のバインダーポリマーと親和性を有するポリマーとしては、アクリル樹脂、セルロース誘導体、アルギン酸、ゼラチン、カゼイン、でんぷん、ポリビニルアルコール、ポリビニルブチラール、ポリビニルピロリドン、可溶性ナイロン及び高分子ラテックス等が挙げられる。また、本発明の光学フィルターには、二以上の下塗り層を設けてもよい。下塗り層には、透明支持体を膨潤させる溶剤、マット剤、界面活性剤、帯電防止剤、塗布助剤、硬膜剤等を添加してもよい。
【００５６】
本発明の光学フィルターに設けることができる上記反射防止層においては、低屈折率層が必須である。低屈折率層の屈折率は、上記透明支持体の屈折率よりも低い。低屈折率層の屈折率は、１．２０〜１．５５であることが好ましく、１．３０〜１．５０であることがさらに好ましい。低屈折率層の厚さは、５０〜４００ｎｍであることが好ましく、５０〜２００ｎｍであることがさらに好ましい。低屈折率層は、屈折率の低い含フッ素ポリマーからなる層（特開昭５７−３４５２６号、特開平３−１３０１０３号、特開平６−１１５０２３号、特開平８−３１３７０２号、特開平７−１６８００４号の各公報記載）、ゾルゲル法により得られる層（特開平５−２０８８１１号、特開平６−２９９０９１号、特開平７−１６８００３号の各公報記載）、あるいは微粒子を含む層（特公昭６０−５９２５０号、特開平５−１３０２１号、特開平６−５６４７８号、特開平７−９２３０６号、特開平９−２８８２０１号の各公報に記載）として形成することができる。微粒子を含む層では、微粒子間又は微粒子内のミクロボイドとして、低屈折率層に空隙を形成することができる。微粒子を含む層は、３〜５０体積％の空隙率を有することが好ましく、５〜３５体積％の空隙率を有することがさらに好ましい。
【００５７】
広い波長領域の反射を防止するためには、上記反射防止層において、低屈折率層に加えて、屈折率の高い層（中・高屈折率層）を積層することが好ましい。高屈折率層の屈折率は、１．６５〜２．４０であることが好ましく、１．７０〜２．２０であることがさらに好ましい。中屈折率層の屈折率は、低屈折率層の屈折率と高屈折率層の屈折率との中間の値となるように調整する。中屈折率層の屈折率は、１．５０〜１．９０であることが好ましく、１．５５〜１．７０であることがさらに好ましい。中・高屈折率層の厚さは、５ｎｍ〜１００μｍであることが好ましく、１０ｎｍ〜１０μｍであることがさらに好ましく、３０ｎｍ〜１μｍであることが最も好ましい。中・高屈折率層のヘイズは、５％以下であることが好ましく、３％以下であることがさらに好ましく、１％以下であることが最も好ましい。中・高屈折率層は、比較的高い屈折率を有するポリマーバインダーを用いて形成することができる。屈折率が高いポリマーとしては、ポリスチレン、スチレン共重合体、スチレン−ブタジエンコポリマー、ポリ塩化ビニル、ポリカーボネート、ポリアミド、メラミン樹脂、フェノール樹脂、エポキシ樹脂、環状（脂環式又は芳香族）イソシアネートとポリオールとの反応で得られるポリウレタン等が挙げられる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応により形成されたポリマーを用いてもよい。
【００５８】
さらに高い屈折率を得るため、上記ポリマーバインダー中に無機微粒子を分散してもよい。無機微粒子の屈折率は、１．８０〜２．８０であることが好ましい。無機微粒子は、金属の酸化物または硫化物から形成することが好ましい。金属の酸化物又は硫化物としては、酸化チタン（例えば、ルチル、ルチル／アナターゼの混晶、アナターゼ、アモルファス構造）、酸化錫、酸化インジウム、酸化亜鉛、酸化ジルコニウム、硫化亜鉛等が挙げられる。これらの中でも、酸化チタン、酸化錫及び酸化インジウムが特に好ましい。無機微粒子は、これらの金属の酸化物又は硫化物を主成分とし、さらに他の元素を含むことができる。主成分とは、粒子を構成する成分の中で最も含有量（質量％）が多い成分を意味する。他の元素としては、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、Ｐ、Ｓ等が挙げられる。被膜形成性で溶剤に分散し得るか、それ自身が液状である無機材料、例えば、各種元素のアルコキシド、有機酸の塩、配位性化合物と結合した配位化合物（例えばキレート化合物）、活性無機ポリマーを用いて、中・高屈折率層を形成することもできる。
【００５９】
上記反射防止層の表面には、アンチグレア機能（入射光を表面で散乱させて、膜周囲の景色が膜表面に移るのを防止する機能）を付与することができる。例えば、透明フィルムの表面に微細な凹凸を形成してその表面に反射防止層を形成するか、あるいは、反射防止層を形成後、エンボスロールにより表面に凹凸を形成することにより、アンチグレア機能を有する反射防止層を得ることができる。アンチグレア機能を有する反射防止層は、一般に３〜３０％のヘイズを有する。
【００６０】
本発明の光学フィルターに設けることができる上記ハードコート層は、上記透明支持体の硬度よりも高い硬度を有する。ハードコート層は、架橋しているポリマーを含むことが好ましい。ハードコート層は、アクリル系、ウレタン系、エポキシ系のポリマー、オリゴマー又はモノマー（例えば紫外線硬化型樹脂）等を用いて形成することができる。シリカ系材料からハードコート層を形成することもできる。
【００６１】
上記反射防止層（低屈折率層）の表面は、潤滑層を形成してもよい。潤滑層は、低屈折率層表面に滑り性を付与し、耐傷性を改善する機能を有する。潤滑層は、ポリオルガノシロキサン（例えばシリコンオイル）、天然ワックス、石油ワックス、高級脂肪酸金属塩、フッ素系潤滑剤又はその誘導体を用いて形成することができる。潤滑層の厚さは、２〜２０ｎｍであることが好ましい。
【００６２】
本発明に係るシアニン化合物を光学フィルターに含有させる際、前記「（３）透明支持体及び任意の各層から選択される任意の隣合う二者間の粘着剤層に含有させる方法」を採用する場合には、本発明に係るシアニン化合物等を粘着剤に含有させた後、該粘着剤を用いて、上述した透明支持体及び任意の各層のうちの隣合う二者を接着すればよい。該粘着剤としては、シリコン系、ウレタン系、アクリル系等の粘着剤、ポリビニルブチラール接着剤、エチレン−酢酸ビニル系接着剤等の公知の合わせガラス用透明接着剤を用いることができる。また、該粘着剤を用いる場合、必要に応じて、硬化剤として、金属キレート系、イソシアネート系、エポキシ系等の架橋剤を用いることができる。また、粘着剤層の厚みは、２〜４００μｍとすることが好ましい。
【００６３】
前記「（４）任意の各層とは別に、本発明に係るシアニン化合物等の光吸収剤を含有する光吸収層を設ける方法」を採用する場合、本発明に係るシアニン化合物は、そのまま使用して光吸収層を形成することもできるし、バインダーに分散させて光吸収層を形成することもできる。該バインダーとしては、例えば、ゼラチン、カゼイン、澱粉、セルロース誘導体、アルギン酸等の天然高分子材料、あるいは、ポリメチルメタクリレート、ポリビニルブチラール、ポリビニルピロリドン、ポリビニルアルコール、ポリ塩化ビニル、スチレン−ブタジエンコポリマー、ポリスチレン、ポリカーボネート、ポリアミド等の合成高分子材料が用いられる。
【００６４】
上記バインダーを使用する際には、同時に有機溶媒を使用することもでき、該有機溶媒としては、特に限定されることなく公知の種々の溶媒を適宜用いることができ、例えば、イソプロパノール等のアルコール類；メチルセロソルブ、エチルセロソルブ、ブチルセロソルブ、ブチルジグリコール等のエーテルアルコール類；アセトン、メチルエチルケトン、メチルイソブチルケトン、シクロヘキサノン、ジアセトンアルコール等のケトン類、酢酸エチル、酢酸ブチル、酢酸メトキシエチル等のエステル類；アクリル酸エチル、アクリル酸ブチル等のアクリル酸エステル類、２，２，３，３−テトラフルオロプロパノール等のフッ化アルコール類；ヘキサン、ベンゼン、トルエン、キシレン等の炭化水素類；メチレンジクロライド、ジクロロエタン、クロロホルム等の塩素化炭化水素類等が挙げられる。これらの有機溶媒は、単独で又は混合して用いることができる。
【００６５】
本発明の光学フィルターの作成において、本発明に係るシアニン化合物、有機溶媒及びその他の各種添加剤等を含む塗工液の濃度は、１〜５質量％、特に２〜３質量％であるのが好ましい。
【００６６】
また、上記の下塗り層、反射防止層、ハードコート層、潤滑層、フィルター層等は、一般また、上記の下塗り層、反射防止層、ハードコート層、潤滑層、フィルター層等は、一般的な塗布方法により形成することができる。塗布方法としては、ディップコート法、エアーナイフコート法、カーテンコート法、ローラーコート法、ワイヤーバーコート法、グラビアコート法、ホッパーを使用するエクストルージョンコート法（米国特許第２６８１２９４号明細書記載）等が挙げられる。二以上の層を同時塗布により形成してもよい。同時塗布法については、米国特許第２７６１７９１号、米国特許第２９４１８９８号、米国特許第３５０８９４７号、米国特許第３５２６５２８号の各明細書及び原崎勇次著「コーティング工学」２５３頁（１９７３年朝倉書店発行）に記載がある。
【実施例】
【００６７】
以下、評価例、実施例及び比較例等をもって本発明を更に詳細に説明する。しかしながら、本発明は以下の実施例等によって何ら制限を受けるものではない。
尚、評価例１は、本発明に係るシアニン化合物の蛍光消光能評価を示し、評価例２は、本発明に係るシアニン化合物及び比較化合物のε値の比較を示す。
また、実施例１〜６は、本発明に係るシアニン化合物を含有する光学フィルターの作成例を示し、比較例１は、比較化合物を含有する光学フィルターの作成例を示す。
【００６８】
〔評価例１〕蛍光消光能評価
化合物Ｎｏ．４及びＮｏ．１２の過塩素酸塩について、化合物Ｎｏ．３７の過塩素酸塩に対する蛍光消光能を評価した。評価は、スミペックスＬＧ（住友化学社製アクリル系バインダー、樹脂分４０質量％）２．５ｇ、メチルエチルケトン２．５ｇ及びシアニン化合物を〔表１〕の配合で混合して塗工液を調製し、易密着処理した１８８μｍ厚のポリエチレンテレフタレートフィルムに、該塗工液をバーコーター＃２０により塗布した後、１００℃で１０分間乾燥させて試験片を作成した。該試験片について蛍光スペクトルを測定し、化合物Ｎｏ．３７の蛍光のλｍａｘ＝６００ｎｍにおける蛍光強度を１．０としたときの試験溶液の蛍光強度を求めて蛍光消光能評価とした。結果を〔表１〕に示す。
【００６９】
【表１】
2008250022.tif 000023
【００７０】
〔評価例２〕ε値の比較
化合物Ｎｏ．４、Ｎｏ．１６及びＮｏ．２８の過塩素酸塩並びに下記〔化２２〕に示す比較化合物Ｎｏ．１について、ε値を測定して比較した。結果を〔表２〕に示す。
【００７１】
【化２２】
2008250022.tif 000024
【００７２】
【表２】
2008250022.tif 000025
【００７３】
〔実施例１〕光学フィルターの作成１
下記の配合にて塗工液を調製し、易密着処理した１８８μｍ厚のポリエチレンテレフタレートフィルムに、該塗工液をバーコーター＃２０により塗布した後、１００℃で１０分間乾燥させ、ポリエチレンテレフタレートフィルム上に膜厚１０μｍのフィルム層を有する光学フィルター（シアニン化合物の含有量２．０ｍｇ／ｍ２）を得た。この光学フィルターについて、日本分光社製紫外可視近赤外分光光度計Ｖ−５７０で吸収スペクトルを測定したところ、λmaxが６７１ｎｍで半値巾が５０ｎｍであった。
【００７４】
（配合）
スミペックス  ＬＧ                            ２．５ｇ
（住友化学社製アクリル系樹脂バインダー、樹脂分４０質量％）
化合物Ｎｏ．４の過塩素酸塩                      ２ｍｇ
メチルエチルケトン                              ２．５ｇ
【００７５】
〔実施例２〕光学フィルターの作成２
化合物Ｎｏ．４の過塩素酸塩に代えて化合物Ｎｏ．１６の過塩素酸塩を用いた以外は実施例１と同様にして光学フィルターを作成し、得られた光学フィルターについて、日本分光社製紫外可視近赤外分光光度計Ｖ−５７０で吸収スペクトルを測定したところ、λmaxは７６４ｎｍ、半値巾は５０ｎｍであった。
【００７６】
〔実施例３〕光学フィルターの作成３
化合物Ｎｏ．４の過塩素酸塩に代えて化合物Ｎｏ．２８の過塩素酸塩を用いた以外は実施例１と同様にして光学フィルター（シアニン化合物の含有量２．０ｍｇ／ｍ２）を作成し、得られた光学フィルターについて、日本分光社製紫外可視近赤外分光光度計Ｖ−５７０で吸収スペクトルを測定したところ、λmaxは４５０ｎｍ、半値巾は５０ｎｍであった。
【００７７】
〔実施例４〕光学フィルターの作成４
下記の配合にて粘着剤溶液を調製し、易密着処理した１８８μｍ厚のポリエチレンテレフタレートフィルムに、該粘着剤溶液をバーコーター＃９０により塗布した後、１００℃で１０分間乾燥させ、ポリエチレンテレフタレートフィルム上にフィルム上に厚さ約１０μｍの粘着剤層を有する光学フィルター（シアニン化合物の含有量２．０ｍｇ／ｍ２）を得た。この光学フィルターについて、日本分光社製紫外可視近赤外分光光度計Ｖ−５７０で測定したところ、λmaxが６７１．５ｎｍで半値巾が５０ｎｍであった。
【００７８】
（配合）
化合物Ｎｏ．４の過塩素酸塩                                      ２．０ｍｇ
アクリル系粘着剤（デービーボンド５５４１：ダイアボンド社製）    ２０ｇ
メチルエチルケトン                                              ８０ｇ
【００７９】
〔実施例５〕光学フィルターの作成５
下記の配合をプラストミルで２６０℃にて５分間溶融混練した。混練後、直径６ｍｍのノズルから押出し水冷却ペレタイザーで色素含有ペレットを得た。このペレットを、電気プレスを用いて２５０℃で０．２５ｍｍ厚の薄板（シアニン化合物の含有量２．０ｍｇ／ｍ２）に成形した。この薄板について、日本分光社製紫外可視近赤外分光光度計Ｖ−５７０で吸収スペクトルを測定したところ、λmaxが６７２ｍで半値巾が５０ｎｍであった。
【００８０】
（配合）
ユーピロンＳ−３０００                        １００ｇ
（三菱瓦斯化学社製；ポリカーボネート樹脂）
化合物Ｎｏ．４の過塩素酸塩                    ０．０１ｇ
【００８１】
〔実施例６〕光学フィルターの作成６
下記の配合にてＵＶワニスを作成し、易密着処理した１８８μｍ厚のポリエチレンテレフタレートフィルムに、該ＵＶワニスをバーコーター＃９により塗布した後、８０℃で３０秒間乾燥させた。その後、赤外線カットフィルムフィルター付き高圧水銀灯にて紫外線を１００ｍＪ照射し、硬化膜厚約５μｍのフィルター層を有する光学フィルター（シアニン化合物の含有量２．０ｍｇ／ｍ２）を得た。この光学フィルターについて、日本分光社製紫外可視近赤外分光光度計Ｖ−５７０で吸収スペクトルを測定したところ、λmaxが６７１．５ｎｍで半値巾が５０ｎｍであった。
【００８２】
（配合）
アデカオプトマーＫＲＸ−５７１−６５          １００ｇ
（ＡＤＥＫＡ社製ＵＶ硬化樹脂、樹脂分８０質量％）
化合物Ｎｏ．４の過塩素酸塩                      ０．５ｇ
メチルエチルケトン                              ６０ｇ
【００８３】
〔比較例１〕光学フィルターの作成７
化合物Ｎｏ．４の過塩素酸塩に代えて比較化合物Ｎｏ．１を用いた以外は実施例１と同様にして光学フィルターを作成し、得られた光学フィルターについて、日本分光社製紫外可視近赤外分光光度計Ｖ−５７０で吸収スペクトルを測定したところ、λmaxは６８９ｎｍ、半値巾は７０ｎｍであった。
【００８４】
〔表１〕に示した評価例１の結果から、上記一般式（Ｉ）で表されるシアニン化合物を用いると、上記一般式（VI）で表されるシアニン化合物の蛍光強度が弱くなる、すなわち消光することがわかる。また、評価例２の結果から、上記一般式（Ｉ）で表されるシアニン化合物は、高いε値を有するが、比較化合物のε値は低かった。さらに、実施例１〜６から明らかなように、上記一般式（Ｉ）で表されるシアニン化合物を含有する光学フィルターは、３００〜１１００ｎｍの波長領域において急峻な光吸収を有しており、画像表示装置用の光学フィルターとして好適であるが、比較化合物を含有する光学フィルターは、半値幅が広く、画像表示用の光学フィルターとしては適さない。